(57)【要約】      （修正有）【課題】基礎工事費用ならびに移動のための費用が低減され、且つ十分な遠赤外線、マイナスイオン発生量を達成する岩盤浴装置を提供する。【解決手段】天然岩盤１の裏面に、貫通穿孔されたアルミニウム板２を上下に設置したアルミニウム製ハニカム構造体３を一体的に装着し、また天然岩盤及びその裏面に設置されたアルミニウム製ハニカムの下部に加熱部５を配置し、加熱部内には加熱用ヒータと共に竹炭、岩塩、溶岩石及び／またはトルマリン石、残部黄土からなる物質を内容物とした構成とする。【効果】熱伝導率の高いアルミニウムを用いることにより短い時間で岩盤を暖めることができる。又ハニカム構造体を採用することにより軽量化が可能であり、高空気含有率のため、高い保温効果が生まれる。さらに黄土、竹炭、岩塩などの内容物から遠赤外線やマイナスイオンが大量に発生し、岩盤厚さが薄くても十分な遠赤外線やマイナスイオンを確保することができる。【選択図】図１
2008062006.tif 000002
【特許請求の範囲】
【請求項１】
厚さ５ｍｍから１０ｍｍに形成された天然岩盤の裏面にアルミニウム製ハニカム構造体を一体的に装着したことを特徴とする岩盤浴装置。
【請求項２】
前記アルミニウム製ハニカムはアルミニウムの体積百分率（以下ｖｏｌ％と表示）が５〜１０ｖｏｌ％、残部空気からなることを特徴とする請求項１記載の岩盤浴装置。
【請求項３】
前記アルミニウム製ハニカムの上下面に厚さ１．０〜２．０ｍｍかつ表面が貫通して穿孔されたアルミニウム板が設置されたことを特徴とする請求項１または２記載の岩盤浴装置。
【請求項４】
前記天然岩盤及びその裏面に設置されたアルミニウム製ハニカムの下部に加熱部を配置し、加熱部内には加熱用ヒータと共に竹炭の重量百分率（以下ｗｔ％と表示）が１０〜２０ｗｔ％、岩塩が１０〜２０ｗｔ％、溶岩石及び／またはトルマリン石が１０〜２０ｗｔ％、残部黄土からなる物質を内容物とすることを特徴とする請求項１から３記載の岩盤浴装置。
【発明の詳細な説明】
【技術分野】
【０００１】本発明は、天然岩盤にアルミニウム製ハニカムを装着し、その下部の加熱部には黄土を主体とした物質を内容物とした岩盤浴装置に関する。
【背景技術】
【０００２】従来の岩盤浴装置は岩盤の下部に加熱部が配置されている構造が主であり（例えば特許文献１）、岩盤からのマイナスイオン発生量を適正に確保するためには岩盤の厚さを厚くする必要があり、通常では約２０ｍｍ以上が一般的であった。
【特許文献１】実用新案登録第３１１９９１０号公報
【発明の開示】
【発明が解決しようとする課題】
【０００３】岩盤浴が上記の構造である場合、厚さ２０ｍｍの岩盤の重量は約７０ｋｇとなり、岩盤浴設置のための基礎工事費用ならびに岩盤浴装置の移動のための費用の高騰は避けられなかった。【０００４】本発明は上記問題点に鑑みてなされたもので、基礎工事費用ならびに岩盤浴装置の移動のための費用の低減を可能とし、且つ十分なマイナスイオン発生量を達成する装置を提供するものである。
【課題を解決するための手段】
【０００５】請求項１の発明は、厚さ５ｍｍから１０ｍｍに形成された天然岩盤の裏面にアルミニウム製ハニカム構造体を一体的に装着したことを特徴とする岩盤浴装置である。天然岩盤の素材としては遠赤外線を放出し、マイナスイオンを発生するゲルマニウム石、麦飯石、溶岩石、トルマリン石、ブラックシリカ石などが用いられる。また熱伝導率の高いアルミニウムを用いることにより早い時間で岩盤を暖めることができる。又ハニカム構造体を採用することにより軽量化が可能である。【０００６】請求項２の発明は、前記アルミニウム製ハニカムにおいて、アルミニウムの体積百分率（以下ｖｏｌ％と表示）が５〜１０ｖｏｌ％、残部空気からなることを特徴とする請求項１記載の岩盤浴装置である。ハニカム内の高空気含有率のため、高い保温効果が生まれる。【０００７】請求項３の発明は、前記アルミニウム製ハニカムの上下面に厚さ１．０〜２．０ｍｍ且つ表面が貫通して穿孔されたアルミニウム板が設置されたことを特徴とする請求項１または２記載の岩盤浴装置である。ハニカムの上下面にアルミニウム板を設置することにより、ハニカムとその上部の岩盤あるいはその下部の加熱部との熱の伝導効率を高め、更にアルミニウム板表面を穿孔することにより、加熱部から発生した熱がハニカム内の空気を介し、孔を通って直接岩盤下部に達し、熱の伝導率が高まる。【０００８】請求項４の発明は、前記天然岩盤及びその裏面に設置されたアルミニウム製ハニカムの下部に加熱部を配置し、加熱部内には加熱用ヒータと共に竹炭の重量百分率（以下ｗｔ％と表示）が１０〜２０ｗｔ％、岩塩が１０〜２０ｗｔ％、溶岩石及び／またはトルマリン石が１０〜２０ｗｔ％、残部黄土からなる物質を内容物とすることを特徴とする請求項１から３記載の岩盤浴装置である。黄土、竹炭、岩塩などの内容物からは遠赤外線やマイナスイオンが大量に発生するため、岩盤厚さが従来より薄くても必要十分なる遠赤外線やマイナスイオンを確保することができる。なお黄土はミネラル豊富で美容効果、遠赤外線効果があり、竹炭はマイナスイオン発生とともに脱臭、抗菌、湿度調整、遠赤外線効果があり、岩塩、トルマリン石は多量にマイナスイオンを発生するとともに消臭、抗菌作用、電磁波遮断効果などに優れる。
【発明の効果】
【０００９】本発明の岩盤浴装置を用いることにより、早い時間で岩盤を暖めることができ、さらにハニカム構造を採用することにより軽量化が可能である。又加熱部から岩盤への高い熱の伝導効率を達成するための加熱費用を大幅に低減することができる。そして加熱部にマイナスイオンを発生する黄土などを内容物とするため、岩盤厚さが従来に比べ薄くても必要十分なるマイナスイオンを確保することができる。さらに上述した如く、遠赤外線効果、美容効果、脱臭、抗菌などの効果も期待できる。
【発明を実施するための最良の形態】
【００１０】以下に、図１〜２を用いて本発明の一実施例を述べる。【００１１】図１において、天然岩盤１の裏面にアルミニウム板２を配置し、その下にアルミニウム製ハニカム構造体３を装着し、その下面にアルミニウム板２を配し、その下面に加熱部５を配置する。【００１２】天然岩盤の厚さは５ｍｍから１０ｍｍであることが望ましく、更には６ｍｍから９ｍｍが最適である。天然岩盤の厚みが５ｍｍ未満では天然岩盤の強度が著しく低下して、使用時に割れる危険性が高まる。又厚みが１０ｍｍ超では軽量化効果が少なくなる。【００１３】アルミニウム製ハニカム構造体３はアルミニウムの体積百分率が５〜１０ｖｏｌ％、残部が空気であることが望ましく、さらにはアルミニウムの体積百分率が７〜９ｖｏｌ％が最適である。アルミニウムの体積百分率が５ｖｏｌ％未満ではアルミニウムの高い熱伝導特性を発揮できず、岩盤を暖めるのに長時間を要することとなる。またアルミニウムの体積百分率が１０ｖｏｌ％超では空気の占める割合が低くなり、保温性能が低下する。【００１４】アルミニウム製ハニカムの上下面に配置されるアルミニウム板２の板厚は１．０〜２．０ｍｍであることが望ましく、更には１．２〜１．８ｍｍが最適である。板厚が１．０ｍｍ未満では、熱歪を受けて板の平坦度が損なわれ、天然岩盤裏面とアルミニウム板との接触部で隙間が出来、熱の伝導が低下する。また板厚が２．０ｍｍ超ではアルミニウム板の平坦度は確保されるがアルミニウム材料費が高騰する。なお貫通して穿孔されたアルミニウム板の穿孔部分４の形状は円形、多角形など任意でよく、また穿孔前のアルミニウム板表面積に対する穿孔全面積割合はアルミニウム板を伝わる熱伝導ならびに熱が空気を介し孔を通過して直接の伝わる熱伝導のバランスから２０％から８０％の範囲にて使用条件に合わせて適宜選択される。【００１５】図２は加熱部５の上面を示す。加熱用ヒータ６の周りに黄土を主体に竹炭、岩塩、溶岩石、トルマリン石の内容物７が敷き詰められている。竹炭の重量百分率は１０〜２０ｗｔ％、岩塩が１０〜２０ｗｔ％、溶岩石及び／又はトルマリン石が１０〜２０ｗｔ％、残部黄土からなる物質が望ましく、更にはこれら重量百分率いずれも１２から１８ｗｔ％が最適である。これらは重量百分率がいずれも１０ｗｔ％未満では遠赤外線やマイナスイオンの発生が低下する。またこれらが２０ｗｔ％超ではコストが大幅に増加する。なおこれらの内容物の形状は球状、粒状、粉末状、ブロック状、板状など任意に選定できる。
【図面の簡単な説明】
【００１６】
【図１】本発明に係る第一の実施の形態のアルミニウムハニカム付き天然岩盤の斜視図である。
【図２】上記アルミニウムハニカム付き天然岩盤の枠であり、そこにはオイルヒーティングと天然岩盤と相乗効果を成す内容物を敷き詰めるものである。
【符号の説明】
１  天然岩盤
２  アルミニウム板
３  アルミニウム製ハニカム構造体
４  アルミニウム板の穿孔部分
５  加熱部
６  加熱用ヒータ
７  黄土を主体に竹炭、岩塩、溶岩石、トルマリン石の内容物
【図１】
2008062006.tif 000003
【図２】
2008062006.tif 000004